МОДИФИЦИРОВАННАЯ ЦЕЛЛЮЛОЗА ИЗ ХИМИЧЕСКОГО КРАФТ-ВОЛОКНА И СПОСОБЫ ЕГО ИЗГОТОВЛЕНИЯ И ИСПОЛЬЗОВАНИЯ

1. Абсорбирующая сердцевина, содержащая:
полученное распушением волокно крафт-целлюлозы, отбеленное с использованием многостадийного процесса отбеливания, где по меньшей мере, одна стадия включает окисление волокна крафт-целлюлозы по меньшей мере одним пероксидом и по меньшей мере с одним катализатором окисления в условиях кислой среды и где за данной по меньшей мере одной стадией окисления следует по меньшей мере одна стадия отбеливания.
2. Абсорбирующая сердцевина по п. 1, дополнительно включающая по меньшей мере один суперабсорбирующий полимер.
3. Абсорбирующая сердцевина по п. 1 или 2, отличающаяся тем, что катализатор выбирают из, по меньшей мере, одного из медьсодержащего катализатора и железосодержащего катализатора.
4. Абсорбирующая сердцевина по п. 3, отличающаяся тем, что пероксид представляет собой пероксид водорода.
5. Абсорбирующая сердцевина по п. 4, отличающаяся тем, что катализатор является железосодержащим катализатором.
6. Абсорбирующая сердцевина по п. 1 или 2, отличающаяся тем, что значение рН на стадии окисления находится в диапазоне от около 2 до около 6 или от около 2 до около 5, или от около 2 до около 4.
7. Абсорбирующая сердцевина по п. 5, отличающаяся тем, что катализатор выбирают из, по меньшей мере, одного из следующих веществ: сульфата железа (II), дихлорида железа, сульфата железа(II)-аммония, трихлорида железа, сульфата железа(III)-аммония и цитрата железа(III)-аммония.
8. Абсорбирующая сердцевина по п. 5, отличающаяся тем, что катализатор представляет собой железосодержащий катализатор, и его добавляют в количестве в диапазоне от около 25 промилле до около 250 ч. железа/млн, в расчете на сухую массу крафт-целлюлозы.
9. Абсорбирующая сердцевина по пп. 1 или 2, отличающаяся тем, что пероксид добавляют в количестве от около 0,1% до около 4,0% или от около 0,1% до около 3,0%, или от около 0,1% до около 2,0%, в расчете на сухую массу крафт-целлюлозы.
10. Абсорбирующая сердцевина по п. 7, отличающаяся тем, что значение рН на стадии окисления находится в диапазоне от около 2 до около 5; тем, что катализатор добавляют в количестве в диапазоне от около 25 промилле до около 250 ч. железа/млн, в расчете на сухую массу крафт-целлюлозы, при концентрации в диапазоне от около 1% до около 15%; и тем, что пероксид представляет собой пероксид водорода и его добавляют в виде раствора при концентрации от около 1% до около 50% и в количестве в диапазоне от около 0,1% до около 1,5%, в расчете на сухую массу крафт-целлюлозы.
11. Абсорбирующая сердцевина по п. 10, отличающаяся тем, что стадию окисления осуществляют в течение периода времени, составляющего от около 40 мин до около 80 мин, при температуре в диапазоне от около 60°C до около 80°C.
12. Абсорбирующая сердцевина по пп. 1 или 2, где дополнительно производится нагревание, либо до, либо после добавления пероксида.
13. Абсорбирующая сердцевина по пп. 1 или 2, отличающаяся тем, что, ни одна стадия отбеливания, следующая после стадии окисления, не является щелочной стадией отбеливания.
14. Абсорбирующая сердцевина по пп. 1 или 2, отличающаяся тем, что многостадийный процесс включает по меньшей мере три последовательных стадии в условиях кислой среды.
15. Абсорбирующая сердцевина по пп. 1 или 2, отличающаяся тем, что распушенное волокно целлюлозы характеризуется медным числом, большим чем 2 или большим чем приблизительно 3.
16. Абсорбирующая сердцевина по пп. 1 или 2, отличающаяся тем, что многостадийный процесс отбеливания является пятистадийным процессом отбеливания, и тем, что стадия окисления является четвертой стадией.
17. Абсорбирующая сердцевина по п. 16, отличающаяся тем, что пятая стадия представляет собой стадию отбеливания, включающую обработку диоксидом хлора.
0
1
1
2
2
2
18. Абсорбирующая сердцевина по п. 17, отличающаяся тем, что пятистадийный процесс отбеливания включает последовательность стадий DEDED, и тем, что по меньшей мере одной стадией окисления является стадия E.
19. Абсорбирующая сердцевина по пп. 1 или 2, отличающаяся тем, что модифицированную распушенную целлюлозу можно сжимать до плотности, которая, по меньшей мере, приблизительно на 8% больше плотности распушенной целлюлозы, такой же по составу и обработанной таким же способом, как и модифицированная распушенная целлюлоза, но которая не подвергалась окислению по меньшей мере одним пероксидом и по меньшей мере с одним катализатором окисления в условиях кислой среды.
20. Абсорбирующая сердцевина по п. 19, отличающаяся тем, что повышение способности к сжимаемости составляет от около 8% до около 16% и выше или от около 10% до около 16% и выше, или от около 12% до около 16% и выше, или от около 13% до около 16% и выше, или от около 14% до около 16% и выше, или от около 15% до около 16% и выше.
21. Абсорбирующая сердцевина по пп. 1 или 2, отличающаяся тем, что модифицированная распушенная целлюлоза снижает концентрацию атмосферного аммиака на, по меньшей мере, приблизительно на 40% больше или приблизительно на 50% больше, или приблизительно на 60% больше, или приблизительно на 70% больше, чем распушенная целлюлоза, такая же по составу и обработанная таким же способом, как и модифицированная распушенная целлюлоза, но которая не подвергалась окислению по меньшей мере одним пероксидом и по меньшей мере с одним катализатором окисления в условиях кислой среды.
22. Абсорбирующая сердцевина по пп. 1 или 2, отличающаяся тем, что данная абсорбирующая сердцевина содержится в подгузниках.
23. Абсорбирующая сердцевина по пп. 1 или 2, отличающаяся тем, что данная абсорбирующая сердцевина содержится в применяющихся при недержании мочи изделиях для взрослых.
24. Абсорбирующая сердцевина по пп. 1 или 2, отличающаяся тем, что данная абсорбирующая сердцевина содержится в изделиях для женской гигиены.
25. Абсорбирующая сердцевина по пп. 1 или 2, отличающаяся тем, что данная абсорбирующая сердцевина содержится в гигиенических салфетках и/или тампонах.
26. Абсорбирующая сердцевина по пп. 1 или 2, отличающаяся тем, что данная абсорбирующая сердцевина содержится в абсорбирующих продуктах.
27. Абсорбирующая сердцевина по п. 26, отличающаяся тем, что данная абсорбирующая сердцевина содержится в ультратонких абсорбирующих продуктах.
28. Абсорбирующая сердцевина, содержащая из отбеленного крафт-волокна из мягкой древесины, имеющего содержание альдегидов в диапазоне от около 1 мэкв/100 г до около 9 мэкв/100 г; содержание карбоксила, по меньшей мере, около 3 мэкв/100 г; 0,5% капиллярную CED-вязкость (где CED - плотность энергии когезионной связи), меньшую приблизительно 10 мПа·с; степень белизны по ISO, составляющую, по меньшей мере, 88; и средневзвешенную длину волокна, составляющую, по меньшей мере, около 2 мм.
29. Абсорбирующая сердцевина по п. 28, дополнительно включающая по меньшей мере один суперабсорбирующий полимер.
30. Абсорбирующая сердцевина по п. 28, отличающаяся тем, что содержание карбоксила в распушенном волокне целлюлозы составляет от около 3 мэкв/100 г до около 6 мэкв/100 г.
31. Абсорбирующая сердцевина по пп. 28 или 29, отличающаяся тем, что распушенное волокно целлюлозы имеет соотношение общего содержания альдегидов к содержанию карбоксила в диапазоне от около 0,3 до около 1,5.
32. Абсорбирующая сердцевина по пп. 28 или 29, отличающаяся тем, что распушенное волокно целлюлозы имеет соотношение содержания карбонила к общему содержанию альдегидов в диапазоне от около 0,9 до около 1,6.
33. Абсорбирующая сердцевина по пп. 28 или 29, отличающаяся тем, что степень белизны по ISO составляет, по меньшей мере, 89 или, по меньшей мере, 90.
34. Абсорбирующая сердцевина по пп. 28 или 29, отличающаяся тем, что распушенное волокно целлюлозы имеет средневзвешенную длину волокна, составляющую, по меньшей мере, около 2,3 мм или, по меньшей мере, около 2,5 мм.
35. Абсорбирующая сердцевина по пп. 28 или 29, отличающаяся тем, что распушенное волокно целлюлозы характеризуется числом Каппа, меньшим приблизительно 1,9.
36. Абсорбирующая сердцевина по пп. 28 или 29, отличающаяся тем, что распушенное волокно целлюлозы содержит гемицеллюлозу в количестве от около 16% до около 18% или от около 18% до около 25%.
37. Абсорбирующая сердцевина по пп. 28 или 29, отличающаяся тем, что распушенное волокно целлюлозы содержит кетонные функциональные группы.
38. Абсорбирующая сердцевина по пп. 28 или 29, отличающаяся тем, что распушенное волокно целлюлозы содержит железо в количестве менее 5,5 ч./млн.
39. Абсорбирующая сердцевина по пп. 28 или 29, отличающаяся тем, что распушенное волокно целлюлозы имеет 0,5% капиллярную CED-вязкость, (CED - плотность энергии когезионной связи), составляющую меньше приблизительно 7 мПа·с или меньше приблизительно 4 мПа·с
40. Абсорбирующая сердцевина по п. 39, отличающаяся тем, что содержание альдегидов в распушенном волокне целлюлозы составляет, по меньшей мере, около 2 мэкв/100 г или по меньшей мере, около 4 мэкв/100 г.
41. Абсорбирующая сердцевина по п. 40, отличающаяся тем, что распушенное волокно целлюлозы характеризуется медным числом, большим чем приблизительно 2 или большим чем приблизительно 3.
42. Абсорбирующая сердцевина по п. 41, отличающаяся тем, что распушенное волокно целлюлозы абсорбирует от около 5 ч./млн до около 10 ч./млн аммиака на грамм волокна или от около 7 ч./млн до около 10 ч./млн аммиака на грамм волокна.
2
3
3
43. Абсорбирующая сердцевина по п. 42, отличающаяся тем, что распушенное волокно целлюлозы является сжимаемым и может быть сжато при манометрическом давлении около 10 фунт/кв. дюйм (0,7 кг/см) до плотности, составляющей, по меньшей мере, около 0,130 г/см или, по меньшей мере, около 1,50 г/см.
44. Абсорбирующая сердцевина по пп. 28 или 29, отличающаяся тем, что данная абсорбирующая сердцевина содержится в подгузниках.
45. Абсорбирующая сердцевина по пп. 28 или 29, отличающаяся тем, что данная абсорбирующая сердцевина содержится в применяющихся при недержании мочи изделиях для взрослых.
46. Абсорбирующая сердцевина по пп. 28 или 29, отличающаяся тем, что данная абсорбирующая сердцевина содержится в изделиях для женской гигиены.
47. Абсорбирующая сердцевина по пп. 28 или 29, отличающаяся тем, что данная абсорбирующая сердцевина содержится в гигиенических салфетках и/или тампонах.
48. Абсорбирующая сердцевина по пп. 28 или 29, отличающаяся тем, что данная абсорбирующая сердцевина содержится в абсорбирующих продуктах.
49. Абсорбирующая сердцевина по п. 48, отличающаяся тем, что данная абсорбирующая сердцевина является ультратонкой.